(57)【要約】【課題】  高い抗カビ・断熱・防結露效果を発揮できる建築用ボードを提供する。【解決手段】  ベースボード３と抗カビ・断熱・防結露塗料層４とを有する。抗カビ・断熱・防結露塗料層４を構成する抗カビ・断熱・防結露塗料は、アルミノ珪酸ソーダガラスと、顔料と、樹脂と、分散剤と、粘着剤とを含んでなる抗カビ・断熱・防結露原材であって、前記アルミノ珪酸ソーダガラスが、中空ビーズ構造であると共に粒径が１０〜５０μｍであり、かつその含有量が該抗カビ・断熱・防結露原材の全重量の１０〜２０重量％である前記断熱・防結露原材と、第４級アンモニウム化合物とからなり、前記第４級アンモニウム化合物が全重量の３〜３０重量％である。【選択図】図２
0003201015.tif 000002
【実用新案登録請求の範囲】
【請求項１】
ベースボードと、
前記ベースボードに均一な厚みとなるように付着された第１の塗料層と
を有する建築用ボードであって、
前記第１の塗料層を構成する断熱・防結露塗料は、
アルミノ珪酸ソーダガラスと、顔料と、樹脂と、分散剤と、粘着剤とを含んでなる断熱・防結露原材であって、前記アルミノ珪酸ソーダガラスが、中空ビーズ構造であると共に粒径が１０〜５０μｍであり、かつその含有量が該断熱・防結露原材の全重量の１０〜２０重量％である前記断熱・防結露原材と、
第４級アンモニウム化合物とからなり、
前記第４級アンモニウム化合物が全重量の３〜３０重量％である
建築用ボード。
【請求項２】
前記断熱・防結露塗料は、抗菌機能または抗カビ機能を備えた請求項１に記載の建築用ボード。
【請求項３】
前記断熱・防結露塗料は、
前記第４級アンモニウム化合物は、アンモニウムフルオリド、アンモニウムクロリド、アンモニウムブロミド、アンモニウムヨージド、またはアンモニウムヒドロキシドである
請求項１または請求項２に記載の建築用ボード。
【請求項４】
前記第１の塗料層は、前記ベースボードの一方の面に付着され、
前記ベースボードの他方の面には第２の塗料層が付着され、
前記第２の塗料層は、
アルミノ珪酸ソーダガラスと、顔料と、樹脂と、分散剤と、粘着剤とを含んでなる断熱・防結露原材と、産業廃棄物から形成される鉄粉を含まない導電性骨材とを混合して構成され、
前記断熱・防結露原材は、前記アルミノ珪酸ソーダガラスが、中空ビーズ構造であると共に粒径が１０〜５０μｍであり、かつその含有量が該断熱・防結露材の全重量の１０〜２０重量％であり、
前記導電性骨材は、体積固有抵抗値が１０4 Ω・ｃｍ未満、含水率が２０％以下で粒径が１ｍｍ以下の粉体からなり、
前記導電性骨材が全重量の１０〜３５％である
請求項１〜３のいずれかに記載の建築用ボード。
【考案の詳細な説明】
【技術分野】
【０００１】
本考案は、建物の構造として用いられる建築用ボードに関する。
【背景技術】
【０００２】
食品加工工場等の水を使用する場合では、水蒸気による結露が生じ、様々な対策が講じられている。
このような対策として、結露が特に生じやすい天井等に、建築用ボードを取付後に、防結露材を塗布する方法がある。
【考案の概要】
【考案が解決しようとする課題】
【０００３】
しかしながら、この方法では、天井の裏側には防結露材を塗布できないため、結露防止ができない。また、建築用ボードを天井に取り付けた後に防結露材を塗布するために、防結露材が飛散しないように対策する必要があり、作業が容易ではないという問題がある。
【０００４】
本考案はかかる事情に鑑みてなされたものであり、その目的は、高い断熱・防結露効果を発揮できる建築用ボードを提供することにある。
【課題を解決するための手段】
【０００５】
上述した従来技術の問題点を解決し、上述した目的を達成するために、本考案の建築用ボードは、ベースボードと、前記ベースボードに均一な厚みとなるように付着された第１の塗料層とを有する建築用ボードであって、前記第１の塗料層を構成する断熱・防結露塗料は、アルミノ珪酸ソーダガラスと、顔料と、樹脂と、分散剤と、粘着剤とを含んでなる断熱・防結露原材であって、前記アルミノ珪酸ソーダガラスが、中空ビーズ構造であると共に粒径が１０〜５０μｍであり、かつその含有量が該断熱・防結露原材の全重量の１０〜２０重量％である前記断熱・防結露原材と、第４級アンモニウム化合物とからなり、
前記第４級アンモニウム化合物が全重量の３〜３０重量％である。
【０００６】
好適には本考案の前記断熱・防結露塗料は、抗菌機能または抗カビ機能を備えている。
【０００７】
好適には本考案の前記断熱・防結露塗料は、前記第４級アンモニウム化合物は、アンモニウムフルオリド、アンモニウムクロリド、アンモニウムブロミド、アンモニウムヨージド、またはアンモニウムヒドロキシドである。
【０００８】
好適には本考案の前記第１の塗料層は前記ベースボードの一方の面に付着され、前記ベースボードの他方の面には第２の塗料層が付着され、前記第２の塗料層は、アルミノ珪酸ソーダガラスと、顔料と、樹脂と、分散剤と、粘着剤とを含んでなる断熱・防結露原材と、産業廃棄物から形成される鉄粉を含まない導電性骨材とを混合して構成され、 前記断熱・防結露原材は、前記アルミノ珪酸ソーダガラスが、中空ビーズ構造であると共に粒径が１０〜５０μｍであり、かつその含有量が該断熱・防結露材の全重量の１０〜２０重量％であり、 前記導電性骨材は、体積固有抵抗値が１０4 Ω・ｃｍ未満、含水率が２０％以下で粒径が１ｍｍ以下の粉体からなり、 前記導電性骨材が全重量の１０〜３５％である。
【考案の効果】
【０００９】
本考案によれば、高い断熱・防結露効果を発揮できる建築用ボードを提供することができる。
【図面の簡単な説明】
【００１０】
【図１】図１は、本考案の第１実施形態の建築用ボードの外観図である。
【図２】図２は、図１に示す建築用ボードの断面図である。
【図３】図３は、本考案の第２次実施形態に係る建築用ボードの断面図である。
【考案を実施するための形態】
【００１１】
＜第１実施形態＞
図１は、本考案の第１実施形態の建築用ボード１の外観図である。
図２は、図１に示す建築用ボード１に用いられた建築用ボードの断面図である。
図２に示すように、本実施形態の建築用ボード１は、ベースボード３とその両面に形成された断熱・防結露塗料層４とを有する。
断熱・防結露塗料層４は、ベースボード３に均一な厚みとなるように付着されている。
建築用ボード１は、例えば、建物の施工時に天井等に設置される。
【００１２】
ベースボード３は、例えば、石膏ボードである。
【００１３】
ベースボード３は、例えば、矩形をしており、テントの形状に応じて裁断される。
断熱・防結露塗料層４を構成する断熱・防結露塗料は、以下である。
本実施形態では、断熱・防結露原材と第４級アンモニウム化合物とからなり、第４級アンモニウム化合物が全重量の３〜３０重量％である断熱・防結露塗料について説明する。
以下、本実施形態の断熱・防結露塗料の製造に用いる上記断熱・防結露原材および第４級アンモニウム化合物について詳細に説明する。
【００１４】
なお、本実施形態の断熱・防結露塗料は、断熱・防結露性に加えて高い遮熱性（９０〜９６％）を有している。さらに、本実施形態の断熱・防結露塗料は、熱伝導率が非常に低く（約０．０１３ｋｃａｌ）。
【００１５】
［断熱・防結露原材］
中空ビーズ構造を有するアルミノ珪酸ソーダガラスである商品名ＸＯＬ−２００（ザ ピーキュー コーポレーション製、Southpoint, ValleyForge, Pennsylvania, U.S.）を用いることにより重量を非常に軽くすることができ、特定の樹脂と、顔料、分散剤、粘着剤等を配合することにより、熱伝導率が従来より低く、軽量で、かつ壁面等に塗布することが容易な断熱・防結露原材が得られる。すなわち、建物の外壁面、室内の壁面等に容易に塗布形成でき、断熱・防結露性に優れると共に耐久性も良好な塗布式断熱・防結露原材を提供する。
【００１６】
当該断熱・防結露原材の特徴は、アルミノ珪酸ソーダガラスと、顔料と、樹脂と、分散剤と、粘着剤とを含んでなる塗布式断熱・防結露原材であって、アルミノ珪酸ソーダガラスが、中空ビーズ構造であり粒径が１０〜５０μｍであり、かつその含有量が断熱・防結露原材の全重量の１０〜２０重量％であることにある。なお、アルミノ珪酸ソーダガラスの含有量については、断熱・防結露原材の全重量の１０〜２０重量％であるが、好ましくは１３〜１５重量％である。アルミノ珪酸ソーダガラスの含有量が１０％より小さいと断熱・防結露原材の断熱・防結露能力が低下することになり、また含有量が２０％より大きくなると断熱・防結露原材の壁面等への付着力が低下することになる。
【００１７】
アルミノ珪酸ソーダガラスは、空気層を含む中空ビーズ構造であり、具体的には、例えば上記商品名ＸＯＬ−２００（ザ ピーキュー コーポレーション製）ないしこれの相当品が用いられる。顔料は、光を反射する白色顔料であることが好ましい。樹脂は、アクリルシリコン系の樹脂であり、これにセラミックスを混入することで、熱反射率を上げると共に、熱容量を小さくできる。これにより、高い断熱効果が得られる。
分散剤は、成分材料を混合する際に、アルミノ珪酸ソーダガラスと樹脂と顔料との混合を均一にするものである。粘着剤は、分散した成分材料の分離、沈殿を抑えるものである。粘着剤には、沈殿防止剤、速乾剤等も含まれる。また、成分材料として、これ以外に溶剤を加えることもできる。色を変えるための着色剤を加えることもできる。本考案で用いる断熱・防結露原材は、通常１０重量％程度の水あるいは油性溶剤を加えて薄めて使用される。また、断熱・防結露剤の壁面等への塗布厚みは、乾燥状態で０．３〜１．０ｍｍ程度であることが好ましく、特に好ましくは０．３〜０．６ｍｍである。
【００１８】
また、上記断熱・防結露原材の顔料は、例えば、二酸化チタンである。これにより、二酸化チタンは、顔料として優れた純白の色をもたらし、光を良好に反射する効果が得られる。さらに、二酸化チタンは紫外線反応によってマイナスイオンを発生することにより、防臭及び殺菌効果が得られ、さらに空気中の窒素酸化物や硫黄酸化物を分解する効果も得られる。
【００１９】
また、上記断熱・防結露原材の樹脂は、前述したように、シリコンアクリル系の樹脂であり、これにセラミックスを混入することで、熱反射率を上げると共に、熱容量を小さくできる。これにより、高い蓄熱効果が得られる。
【００２０】
［第４級アンモニウム化合物(Quaternary Ammonium Compounds)］
第４級アンモニウム化合物としては、アンモニウムフルオリド ( Ammonium Fluorides)、アンモニウムクロリド(Ammonium Chlorides)、アンモニウムブロミド(Ammonium Bromides)、アンモニウムヨージド(Ammonium Iodides)、アンモニウムヒドロキシド(Ammonium Hydroxides)がある。
第４級アンモニウム化合物として、上述したもの以外の化合物を用いてもよい。
【００２１】
［断熱・防結露塗料］
本実施形態の断熱・防結露塗料は、上記断熱・防結露原材と、第４級アンモニウム化合物とを、上記第４級アンモニウム化合物が全重量の３〜３０重量％となるように混合して製造される。
実験により、第４級アンモニウム化合物を全重量の３重量％未満にすると、抗菌効果および抗カビ効果が著しく低下することが確認された。
また、実験により、第４級アンモニウム化合物を全重量の３０重量％より多くすると、第４級アンモニウム化合物と、断熱・防結露原材を構成する樹脂とが反応してしまい、変色してしまうことが確認された。
【００２２】
以下、建築用ボード１の製造工程を説明する。
通常の塗料は粘性が低いのでローラータンクの中に塗料を溜め込んでスプレー方式で塗布する方法が多いが、本実施形態の断熱・防結露塗料は、粘性が高くて通常のスプレー機械で塗布することは困難である。
そのため、独自の特殊スプレーで吹き付ける方法を開発した。
【００２３】
通常は３０ｃｍ位の幅に広がるスプレーが主流であるが、このスプレーを用いると１ｍ幅に対して３個のスプレーで噴霧させる必要がありスプレーの重なる所が厚塗りになってライン斑が出てくるという問題がある。考案者が開発した特殊スプレーは１個のスプレーで１回で１ｍ幅に噴霧させるのでライン斑も起こらず均一に付着できることが可能になった。
考案者が開発した吹付自動機械では、塗布出来るサイズは幅１ｍ×長さ５ｍである。
【００２４】
付着工程としては、ベルトコンベア方式にボード生地が流れて上からスプレーガンにて吹付をして塗布させる。
しかし実際に動くのはベルトコンベアの方ではなくて上のスプレーガンが動いてボード生地全体に塗布する。
塗布されたボード生地は次の段階で乾燥ストックヤードの棚へと移動して乾燥風によって乾燥させて、乾燥ラックへ収納されて２日後に商品となる。
【００２５】
上記断熱・防結露塗料の塗布は刷毛、ローラー、ターン塗り等、その他の方法で行ってもよい。
また、塗布工程を複数回行うようにしてもよい。これにより、断熱・防結露効果を高めることができる。
【００２６】
本実施形態の建築用ボード１は、例えば、建物の施工時に天井等に設置される。
建築用ボード１では、上述したように、断熱・防結露塗料層４が両面に形成されているため、断熱・防結露効果を発揮する。
建築用ボード１によれば、その製造工程で断熱・防結露塗料層４が既に塗布されているため、建築用ボード１を建物の天井等に設置した後に塗料を塗布する必要がない。そのため、作業が容易になる。
また、断熱・防結露塗料層４の効果により、建物内の空気中の浮遊カビ菌の数を大幅に少なくできる。そのため、室内の空気環境の改善要求がある医療機関、介護施設、スポーツジム、家庭内アレルギー、ホテル、食品加工工場、スーパーマーケット等の天井や壁の素材として適している。
【００２７】
＜第２実施形態＞
図３は、本発明の第２実施形態に係る建築用ボード１０１の断面図である。
図３に示すように、本実施形態の建築用ボード１０１は、ベースボード３と一方の面に形成された抗カビ・断熱・防結露塗料層４と、他方の面に形成された断熱・防結露塗料層１０４とを有する。
建築用ボード１０１の設置時に、抗カビ・断熱・防結露塗料層４は室内側、断熱・防結露塗料層１０４は天井裏側とする。
【００２８】
断熱・防結露塗料層１０４は、アルミノ珪酸ソーダガラスと、顔料と、樹脂と、分散剤と、粘着剤とを含んでなる断熱・防結露原材と、産業廃棄物から形成される鉄粉を含まない導電性骨材とを混合して構成され、前記断熱・防結露原材は、前記アルミノ珪酸ソーダガラスが、中空ビーズ構造であると共に粒径が１０〜５０μｍであり、かつその含有量が該断熱・防結露材の全重量の１０〜２０重量％であり、前記導電性骨材は、体積固有抵抗値が１０4 Ω・ｃｍ未満、含水率が２０％以下で粒径が１ｍｍ以下の粉体からなり、前記導電性骨材が全重量の１０〜３５％である。
【００２９】
ここで、前記顔料は、二酸化チタンである。
また、前記樹脂が、シリコンアクリル系の樹脂である。
【００３０】
建築用ボード１０１によっても、第１実施形態と同様の効果が得られる。
【００３１】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【産業上の利用可能性】
【００３２】
本考案は、建物の天井や壁等に使用される建築用ボードに適用可能である。
【符号の説明】
【００３３】
１，１０１…建築用ボード
３…ベースボード
４，１０４…抗カビ・断熱・防結露塗料層
【図１】
0003201015.tif 000003
【図２】
0003201015.tif 000004
【図３】
0003201015.tif 000005
【手続補正書】
【提出日】平成27年9月7日(2015.9.7)
【手続補正１】
【補正対象書類名】実用新案登録請求の範囲
【補正対象項目名】全文
【補正方法】変更
【補正の内容】
【実用新案登録請求の範囲】
【請求項１】
ベースボードと、
前記ベースボードに均一な厚みとなるように付着された第１の塗料層と
を有する建築用ボードであって、
前記第１の塗料層を構成する断熱・防結露塗料は、
アルミノ珪酸ソーダガラスと、顔料と、樹脂と、分散剤と、粘着剤とを含んでなる断熱・防結露原材であって、前記アルミノ珪酸ソーダガラスが、中空ビーズ構造であると共に粒径が１０〜５０μｍであり、かつ前記アルミノ珪酸ソーダガラスの含有量が該断熱・防結露原材の全重量の１０〜２０重量％である前記断熱・防結露原材と、
第４級アンモニウム化合物とからなり、
前記第４級アンモニウム化合物が前記断熱・防結露塗料の全重量の３〜３０重量％である
建築用ボード。
【請求項２】
前記断熱・防結露塗料は、抗菌機能または抗カビ機能を備えた請求項１に記載の建築用ボード。
【請求項３】
前記断熱・防結露塗料は、
前記第４級アンモニウム化合物は、アンモニウムフルオリド、アンモニウムクロリド、アンモニウムブロミド、アンモニウムヨージド、またはアンモニウムヒドロキシドである
請求項１または請求項２に記載の建築用ボード。
【請求項４】
前記第１の塗料層は、前記ベースボードの一方の面に付着され、
前記ベースボードの他方の面には第２の塗料層が付着され、
前記第２の塗料層は、
アルミノ珪酸ソーダガラスと、顔料と、樹脂と、分散剤と、粘着剤とを含んでなる断熱・防結露原材と、産業廃棄物から形成される鉄粉を含まない導電性骨材とを混合して構成され、
前記断熱・防結露原材は、前記アルミノ珪酸ソーダガラスが、中空ビーズ構造であると共に粒径が１０〜５０μｍであり、かつその含有量が該断熱・防結露材の全重量の１０〜２０重量％であり、
前記導電性骨材は、体積固有抵抗値が１０4 Ω・ｃｍ未満、含水率が２０％以下で粒径が１ｍｍ以下の粉体からなり、
前記導電性骨材が前記断熱・防結露原材の全重量の１０〜３５％である
請求項１〜３のいずれかに記載の建築用ボード。
【手続補正２】
【補正対象書類名】明細書
【補正対象項目名】０００５
【補正方法】変更
【補正の内容】
【０００５】
上述した従来技術の問題点を解決し、上述した目的を達成するために、本考案の建築用ボードは、ベースボードと、前記ベースボードに均一な厚みとなるように付着された第１の塗料層とを有する建築用ボードであって、前記第１の塗料層を構成する断熱・防結露塗料は、アルミノ珪酸ソーダガラスと、顔料と、樹脂と、分散剤と、粘着剤とを含んでなる断熱・防結露原材であって、前記アルミノ珪酸ソーダガラスが、中空ビーズ構造であると共に粒径が１０〜５０μｍであり、かつ前記アルミノ珪酸ソーダガラスの含有量が該断熱・防結露原材の全重量の１０〜２０重量％である前記断熱・防結露原材と、第４級アンモニウム化合物とからなり、前記第４級アンモニウム化合物が前記断熱・防結露塗料の全重量の３〜３０重量％である。
【手続補正３】
【補正対象書類名】明細書
【補正対象項目名】０００８
【補正方法】変更
【補正の内容】
【０００８】
好適には本考案の前記第１の塗料層は、前記ベースボードの一方の面に付着され、前記ベースボードの他方の面には第２の塗料層が付着され、前記第２の塗料層は、アルミノ珪酸ソーダガラスと、顔料と、樹脂と、分散剤と、粘着剤とを含んでなる断熱・防結露原材と、産業廃棄物から形成される鉄粉を含まない導電性骨材とを混合して構成され、前記断熱・防結露原材は、前記アルミノ珪酸ソーダガラスが、中空ビーズ構造であると共に粒径が１０〜５０μｍであり、かつその含有量が該断熱・防結露材の全重量の１０〜２０重量％であり、前記導電性骨材は、体積固有抵抗値が１０4 Ω・ｃｍ未満、含水率が２０％以下で粒径が１ｍｍ以下の粉体からなり、前記導電性骨材が前記断熱・防結露原材の全重量の１０〜３５％である。